(57)【要約】      （修正有）【課題】放射線画像情報を静電潜像として記録する放射線撮像パネルを構成するＢｉ12ＭＯ20焼結体からなる光導電層のスパークを抑制し、高い収集電荷が得られる光導電層を提供する。【解決手段】光導電層は、放射線画像情報を静電潜像として記録する放射線撮像パネル３０を構成するＢｉ12ＭＯ20焼結体からなる光導電層であって、該光導電層の少なくとも一方の表面の平均表面粗さＲａが５μｍ未満であることを特徴とする。放射線撮像パネル３０は、記録用の放射線に対して透過性を有する第１の導電体層３１、記録用の放射線の照射を受けることにより光導電性を呈する記録用光導電層３２、前記第１の導電体層で発生した潜像極性電荷を蓄積する蓄電部、読取用電磁波の照射を受けることにより光導電性を呈する読取用光導電層３４、前記読取用電磁波に対して透過性を有する第２の導電体層３５をこの順に積層してなる放射線画像情報を静電潜像として記録する。【選択図】図２
2007012842.tif 000002
【特許請求の範囲】
【請求項１】
放射線画像情報を静電潜像として記録する放射線撮像パネルを構成するＢｉ12ＭＯ20（ただし、ＭはＧｅ，Ｓｉ，Ｔｉ中の少なくとも１種である。）焼結体からなる光導電層であって、該光導電層の少なくとも一方の表面の平均表面粗さＲａが５μｍ未満であることを特徴とする光導電層。
【請求項２】
前記光導電層の両方の表面の平均表面粗さＲａが５μｍ未満であることを特徴とする請求項１記載の光導電層。
【請求項３】
前記平均表面粗さＲａが１μｍ以下であることを特徴とする請求項１または２記載の光導電層。
【請求項４】
記録用の放射線に対して透過性を有する第１の導電体層、記録用の放射線の照射を受けることにより光導電性を呈する記録用光導電層、前記第１の導電体層で発生した潜像極性電荷を蓄積する蓄電部、読取用電磁波の照射を受けることにより光導電性を呈する読取用光導電層、前記読取用電磁波に対して透過性を有する第２の導電体層をこの順に積層してなる放射線画像情報を静電潜像として記録する放射線撮像パネルにおいて、
前記記録用光導電層が請求項１、２または３記載の光導電層からなることを特徴とする放射線撮像パネル。
【請求項５】
放射線画像を担持した放射線の照射を受けて電荷を発生する記録用光導電層と、該記録用光導電層において発生した電荷を蓄積する蓄電部および該蓄電部に蓄積された電荷信号を読み出すスイッチ素子を有し、直交する方向に２次元状に多数配列された電荷検出素子とからなる放射線撮像パネルにおいて、
前記記録用光導電層が請求項１、２または３記載の光導電層からなることを特徴とする放射線撮像パネル。
【発明の詳細な説明】
【技術分野】
【０００１】
本発明は、Ｘ線などの放射線撮像装置に適用して好適な放射線撮像パネルに関し、詳しくは、放射線撮像パネルを構成する光導電層に関するものである。
【背景技術】
【０００２】
従来より、医療用Ｘ線撮影において、被験者の受ける被爆線量の減少、診断性能の向上等のために、Ｘ線に感応する光導電層を感光体として用い、この光導電層にＸ線により形成された静電潜像を、光或いは多数の電極で読み取って記録するＸ線撮像パネルが知られている。これらは、周知の撮影法であるＴＶ撮像管による間接撮影法と比較して高解像度である点で優れている。
【０００３】
上述したＸ線撮像パネルは、この撮像パネル内に設けられた電荷生成層にＸ線を照射することによって、Ｘ線エネルギーに相当する電荷を生成し、生成した電荷を電気信号として読み出すようにしたものであって、上記光導電層は電荷生成層として機能する。
【０００４】
Ｂｉ12ＭＯ20は光導電性、誘電性を有しており、例えば、非特許文献１には固相法によってＢｉ12ＭＯ20焼結体を製造する方法が記載されている。また、本出願人はＢｉ12ＭＯ20の充填率が70％以上の光導電層を出願している（特願２００４−０８６１４１号）。この光導電層は充填率が70％以上であるため緻密な層となり、発生電荷の捕集効果が高まるので感度を向上させることが可能となる。また、光導電層の充填率が高いためにＸ線吸収率が向上するので、膜厚を薄膜としても放射線撮像パネルの読取速度を向上させることが可能であり、暗電流が軽減されるものである。
【０００５】
光導電層として焼結体を用いる場合に、その表面が粗い状態で電極と接合すると、電場をかけた際にスパークが起こる場合があり、このスパークは画質の低下となる。スパークが起こらないようにするためには電圧を低く抑える方法があるが、そうすると高い収集電荷が得られない。従って、光導電層の表面粗さは感度を向上させる重要なファクターである。
【０００６】
特許文献１には、希土類オキシ硫化物からなる焼結体と、この焼結体の表面に形成された希土類酸化物相とを備えたセラミックシンチレータにおいて、焼結体の表面の平均表面粗さＲａを0.01〜0.80μｍの範囲としたものが記載されている。
【非特許文献１】J.Am.Ceram.Soc.,84(12)2900-2904(2001)
【特許文献１】特開２０００−１７１５６３号
【発明の開示】
【発明が解決しようとする課題】
【０００７】
上記特許文献１に記載されている焼結体はシンチレータ材料に用いるものであり、シンチレータ材料と放射線撮像パネルの光導電層とではその機能が異なるために、平均表面粗さＲａの至適範囲も異なるものである。本出願人は鋭意検討の結果、スパークを抑制するための光導電層の最適な平均表面粗さＲａを見いだし本発明に至った。
【０００８】
すなわち、本発明はＢｉ12ＭＯ20焼結体からなる光導電層のスパークを抑制し、高い収集電荷の得られる光導電層を提供することを目的とするものである。
【課題を解決するための手段】
【０００９】
本発明の光導電層は、放射線画像情報を静電潜像として記録する放射線撮像パネルを構成するＢｉ12ＭＯ20（ただし、ＭはＧｅ，Ｓｉ，Ｔｉ中の少なくとも１種である。以下、この記載は省略する。）焼結体からなる光導電層であって、該光導電層の少なくとも一方の表面の平均表面粗さＲａが５μｍ未満であることを特徴とするものである。ここで、平均表面粗さＲａとは、JIS-B-0601(2001)における算術平均粗さのことを意味する。
【００１０】
前記光導電層の両方の表面の平均表面粗さＲａが５μｍ未満であることが好ましい。より好ましくは、前記平均表面粗さＲａは１μｍ以下であることが望ましい。
【００１１】
本発明の放射線撮像パネルは、記録用の放射線に対して透過性を有する第１の導電体層、記録用の放射線の照射を受けることにより光導電性を呈する記録用光導電層、前記第１の導電体層で発生した潜像極性電荷を蓄積する蓄電部、読取用電磁波の照射を受けることにより光導電性を呈する読取用光導電層、前記読取用電磁波に対して透過性を有する第２の導電体層をこの順に積層してなる放射線画像情報を静電潜像として記録する放射線撮像パネルにおいて、前記記録用光導電層の少なくとも一方の表面の平均表面粗さＲａが５μｍ未満、より好ましくは１μｍ以下であることを特徴とするものである。
【００１２】
また、放射線画像を担持した放射線の照射を受けて電荷を発生する記録用光導電層と、該記録用光導電層において発生した電荷を蓄積する蓄電部および該蓄電部に蓄積された電荷信号を読み出すスイッチ素子を有し、直交する方向に２次元状に多数配列された電荷検出素子とからなる放射線撮像パネルにおいて、前記記録用光導電層の少なくとも一方の表面の平均表面粗さＲａが５μｍ未満、より好ましくは１μｍ以下であることを特徴とするものである。
【発明の効果】
【００１３】
本発明の光導電層は、放射線画像情報を静電潜像として記録する放射線撮像パネルを構成するＢｉ12ＭＯ20焼結体からなる光導電層であって、該光導電層の少なくとも一方の表面の平均表面粗さＲａが５μｍ未満であるので、光導電層を電極と接合し、高い収集電荷が得られるような電場をかけた場合であってもスパークの発生を抑制することが可能であり、画質の向上を図ることができる。
【発明を実施するための最良の形態】
【００１４】
本発明の光導電層は、放射線画像情報を静電潜像として記録する放射線撮像パネルを構成するＢｉ12ＭＯ20焼結体からなる光導電層であって、この光導電層の少なくとも一方の表面の平均表面粗さＲａが５μｍ未満であることを特徴とする。
【００１５】
平均表面粗さＲａが５μｍ未満のＢｉ12ＭＯ20焼結体とするには、Ｂｉ12ＭＯ20粉体の調整方法、Ｂｉ12ＭＯ20粉体を焼結する温度、焼結雰囲気、焼結時のセッターなどの様々な焼結条件を適宜調整することにより、焼結後のＢｉ12ＭＯ20焼結体の平均表面粗さＲａを５μｍ未満とする方法、あるいは焼結して得られたＢｉ12ＭＯ20焼結体表面を研磨することによりＢｉ12ＭＯ20焼結体の平均表面粗さＲａを５μｍ未満とする方法があり、どちらであっても問題はない。
【００１６】
Ｂｉ12ＭＯ20焼結体を製造する方法としては、第１にＢｉ12ＭＯ20粉体をプレス機を用いて高圧力でプレスすることで膜化し、得られた膜を焼結させるプレス焼結法、第２にＢｉ12ＭＯ20粉体をバインダーを用いて塗布してグリーンシート（バインダーを含んだ膜）を作製し、このグリーンシートを焼成して脱バインダー化及び粉末の焼結化を行う方法（以下、グリーンシート法）などの方法があげられる。
【００１７】
上記第１、第２に記載した製造方法に用いるＢｉ12ＭＯ20粉体の調整方法としては、ビスマス塩と金属アルコキシドを酸性条件下で加水分解してＢｉ12ＭＯ20前駆体液を得、得られたこのＢｉ12ＭＯ20前駆体液を濃縮してゲル状とし、このゲル状Ｂｉ12ＭＯ20前駆体を焼成してＢｉ12ＭＯ20粉体とする方法、酸化ビスマス（Ｂｉ2Ｏ3）とＭＯ2（酸化ケイ素、酸化ゲルマニウム、酸化チタン）を混合し、例えば800℃で仮焼成することによる固相反応によりＢｉ12ＭＯ20粉体を得る方法などがあげられる。
【００１８】
なお、グリーンシート法ではバインダーを用いるが、このバインダーは焼結によって完全に消失し、焼結後のＢｉ12ＭＯ20焼結体には残存することはない。グリーンシート法で用いられるバインダーとしては、セルロースアセテート、ポリアルキルメタアクリレート、ポリビニルアルコール、ポリビニルブチラール等を好ましくあげることができる。
【００１９】
上記の方法で製造したＢｉ12ＭＯ20焼結体の少なくとも一方の表面の平均表面粗さＲａが５μｍ未満でない場合には、研磨によって少なくとも一方の表面の平均表面粗さＲａを５μｍ未満、より好ましくは１μｍ以下とする。この場合、Ｂｉ12ＭＯ20焼結体の両方の表面の平均表面粗さＲａを５μｍ未満、より好ましくは１μｍ以下とすることが望ましい。
【００２０】
具体的方法としては、水または希酸等の液体と研磨材をＢｉ12ＭＯ20焼結体表面に接触させる湿式研磨、あるいは空気等の気体と研磨材をＢｉ12ＭＯ20焼結体表面に接触させる乾式研磨により行うことができる。乾式研磨の場合には、研磨材の材質、形状、大きさを調整することにより、所望の平均表面粗さＲａになるまでＢｉ12ＭＯ20焼結体を研磨する。
【００２１】
希酸により研磨する場合には、15重量％以下の濃度のフッ酸、硫酸および塩酸あるいはこれらの組み合わせからなる群より選ばれる鉱酸などをＢｉ12ＭＯ20焼結体表面に接触させて所望の平均表面粗さＲａになるまでＢｉ12ＭＯ20焼結体を研磨する。
【００２２】
このように光導電層の少なくとも一方の表面の平均表面粗さＲａを５μｍ未満、より好ましくは１μｍ以下とすることによって、光導電層を電極と接合し、高い収集電荷が得られるような電場、より具体的には、１〜５V／μmの電場をかけた場合であっても、スパークの発生を抑制することが可能であり、画質の向上を図ることが可能となる。
【００２３】
放射線撮像パネルには、放射線を直接電荷に変換し電荷を蓄積する直接変換方式と、放射線を一度ＣｓＩなどのシンチレータで光に変換し、その光をa−Ｓｉフォトダイオードで電荷に変換し蓄積する間接変換方式があるが、本発明の光導電層は前者の直接変換方式に用いることができる。なお、放射線としてはＸ線の他、γ線、α線などについて使用することが可能である。
【００２４】
また、本発明の光導電層は、光の照射により電荷を発生する半導体材料を利用した放射線画像検出器により読み取る、いわゆる光読取方式にも、放射線の照射により発生した電荷を蓄積し、その蓄積した電荷を薄膜トランジスタ（thin film transistor：ＴＦＴ）などの電気的スイッチを１画素ずつＯＮ・ＯＦＦすることにより読み取る方式（以下、ＴＦＴ方式という）にも用いることができる。
【００２５】
まず、前者の光読取方式に用いられる放射線撮像パネルを例にとって説明する。図１は本発明の光導電層を有する放射線撮像パネルの一実施の形態を示す断面図を示すものである。
【００２６】
この放射線撮像パネル30は、後述する記録用の放射線L1に対して透過性を有する第１の導電層31、この導電層31を透過した放射線L1の照射を受けることにより導電性を呈する記録用放射線導電層32、導電層31に帯電される電荷（潜像極性電荷；例えば負電荷）に対しては略絶縁体として作用し、かつ、電荷と逆極性の電荷（輸送極性電荷；上述の例においては正電荷）に対しては略導電体として作用する電荷輸送層33、後述する読取用の読取光L2の照射を受けることにより導電性を呈する読取用光導電層34、読取光L2に対して透過性を有する第２の導電層35を、この順に積層してなるものである。
【００２７】
ここで、導電層31および35としては、例えば、透明ガラス板上に導電性物質を一様に塗布したもの（ネサ皮膜等）が適当である。電荷輸送層33としては、導電層31に帯電される負電荷の移動度と、その逆極性となる正電荷の移動度の差が大きい程良く、ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを10〜200ppmドープしたａ−Ｓｅ等の半導体物質が適当である。特に、有機系化合物（ＰＶＫ，ＴＰＤ、ディスコティック液晶等）は光不感性を有するため好ましく、また、誘電率が一般に小さいため電荷輸送層33と読取用光導電層34の容量が小さくなり読み取り時の信号取り出し効率を大きくすることができる。
【００２８】
読取用光導電層34には、ａ−Ｓｅ，Ｓｅ−Ｔｅ，Ｓｅ−Ａｓ−Ｔｅ，無金属フタロシアニン，金属フタロシアニン，ＭｇＰｃ（ Magnesium phtalocyanine），ＶｏＰｃ（phaseII of Vanadyl phthalocyanine），ＣｕＰｃ（Cupper phtalocyanine）等のうち少なくとも１つを主成分とする光導電性物質が好適である。
【００２９】
記録用放射線導電層32には、本発明の光導電層を使用する。すなわち、本発明の光導電層は記録用放射線導電層である。
【００３０】
続いて、静電潜像を読み取るために光を用いる方式について簡単に説明する。図２は放射線撮像パネル30を用いた記録読取システム（静電潜像記録装置と静電潜像読取装置を一体にしたもの）の概略構成図を示すものである。この記録読取システムは、放射線撮像パネル30、記録用照射手段90、電源50、電流検出手段70、読取用露光手段92並びに接続手段S1、S2とからなり、静電潜像記録装置部分は放射線撮像パネル30、電源50、記録用照射手段90、接続手段S1とからなり、静電潜像読取装置部分は放射線撮像パネル30、電流検出手段70、接続手段S2とからなる。
【００３１】
放射線撮像パネル30の導電層31は接続手段S1を介して電源50の負極に接続されるとともに、接続手段S2の一端にも接続されている。接続手段S2の他端の一方は電流検出手段70に接続され、放射線撮像パネル30の導電層35、電源50の正極並びに接続手段S2の他端の他方は接地されている。電流検出手段70はオペアンプからなる検出アンプ70aと帰還抵抗70b とからなり、いわゆる電流電圧変換回路を構成している。
【００３２】
導電層31の上面には被写体29が配設されており、被写体29は放射線L1に対して透過性を有する部分29aと透過性を有しない遮断部（遮光部）29bが存在する。記録用照射手段90は放射線L1を被写体29に一様に曝射するものであり、読取用露光手段92は赤外線レーザ光やＬＥＤ、ＥＬ等の読取光L2を図２中の矢印方向へ走査露光するものであり、読取光L2は細径に収束されたビーム形状をしていることが望ましい。
【００３３】
以下、上記構成の記録読取システムにおける静電潜像記録過程について電荷モデル（図３）を参照しながら説明する。図２において接続手段S2を開放状態（接地、電流検出手段70の何れにも接続させない）にして、接続手段S1をオンし導電層31と導電層35との間に電源50による直流電圧Edを印加し、電源50から負の電荷を導電層31に、正の電荷を導電層35に帯電させる（図３(A)参照）。これにより、放射線撮像パネル10には導電層31と35との間に平行な電場が形成される。
【００３４】
次に記録用照射手段90から放射線L1を被写体29に向けて一様に曝射する。放射線L1は被写体29の透過部29aを透過し、さらに導電層31をも透過する。放射線導電層32はこの透過した放射線L1を受け導電性を呈するようになる。これは放射線L1の線量に応じて可変の抵抗値を示す可変抵抗器として作用することで理解され、抵抗値は放射線L1によって電子（負電荷）とホール（正電荷）の電荷対が生じることに依存し、被写体29を透過した放射線L1の線量が少なければ大きな抵抗値を示すものである（図３(B)参照）。なお、放射線L1によって生成される負電荷（−）および正電荷（＋）を、図面上では−または＋を○で囲んで表している。
【００３５】
放射線導電層32中に生じた正電荷は放射線導電層32中を導電層31に向かって高速に移動し、導電層31と放射線導電層32との界面で導電層31に帯電している負電荷と電荷再結合して消滅する（図３(C),(D)を参照）。一方、放射線導電層32中に生じた負電荷は放射線導電層32中を電荷輸送層33に向かって移動する。電荷輸送層33は導電層31に帯電した電荷と同じ極性の電荷（本例では負電荷）に対して絶縁体として作用するものであるから、放射線導電層32中を移動してきた負電荷は放射線導電層32と電荷輸送層33との界面で停止し、この界面（蓄電部）に蓄積されることになる（図３(C),(D)を参照）。蓄積される電荷量は放射線導電層32中に生じる負電荷の量、即ち、放射線L1の被写体29を透過した線量によって定まるものである。
【００３６】
ここで、蓄電部は放射線導電層32と電荷輸送層33の界面としたが、放射線撮像パネル30に電荷輸送層33が含まれない場合、蓄電部は記録用放射線導電層32と読取用光導電層34の界面となる。
【００３７】
一方、放射線L1は被写体29の遮光部29bを透過しないから、放射線撮像パネル30の遮光部29bの下部にあたる部分は何ら変化を生じない（ 図３(B)〜(D)を参照）。このようにして、被写体29に放射線L1を曝射することにより、被写体像に応じた電荷を放射線導電層32と電荷輸送層33との界面に蓄積することができるようになる。なお、この蓄積せしめられた電荷による被写体像を静電潜像という。
【００３８】
次に静電潜像読取過程について電荷モデル（図４）を参照しつつ説明する。接続手段S1を開放し電源供給を停止すると共に、S2を一旦接地側に接続し、静電潜像が記録された放射線撮像パネル30の導電層31および35を同電位に帯電させて電荷の再配列を行った後に（図４(A)参照）、接続手段S2を電流検出手段70側に接続する。
【００３９】
読取用露光手段92により読取光L2を放射線撮像パネル30の導電層35側に走査露光すると、読取光L2は導電層35を透過し、この透過した読取光L2が照射された光導電層34は走査露光に応じて導電性を呈するようになる。これは上記放射線導電層32が放射線L1の照射を受けて正負の電荷対が生じることにより導電性を呈するのと同様に、読取光L2の照射を受けて正負の電荷対が生じることに依存するものである（図４(B)参照）。なお、記録過程と同様に、読取光L2によって生成される負電荷（−）および正電荷（＋）を、図面上では−または＋を○で囲んで表している。
【００４０】
電荷輸送層33は正電荷に対しては導電体として作用するものであるから、光導電層34に生じた正電荷は蓄積電荷に引きつけられるように電荷輸送層33の中を急速に移動し、放射線導電層32と電荷輸送層33との界面で蓄積電荷と電荷再結合をし消滅する（図４(C)参照）。一方、光導電層34に生じた負電荷は導電層35の正電荷と電荷再結合をし消滅する（図４(C)参照）。光導電層34は読取光L2により十分な光量でもって走査露光されており、放射線導電層32と電荷輸送層33との界面に蓄積されている蓄積電荷、即ち静電潜像が全て電荷再結合により消滅せしめられる。このように、放射線撮像パネル30に蓄積されていた電荷が消滅するということは、放射線撮像パネル30に電荷の移動による電流Ｉが流れたことを意味するものであり、この状態は放射線撮像パネル30を電流量が蓄積電荷量に依存する電流源で表した図４(D)のような等価回路でもって示すことができる。
【００４１】
このように、読取光L2を走査露光しながら、放射線撮像パネル30から流れ出す電流を検出することにより、走査露光された各部（画素に対応する）の蓄積電荷量を順次読み取ることができ、これにより静電潜像を読み取ることができる。なお、本放射線検出部動作については特開2000-105297号等に記載されている。
【００４２】
次に、後者のＴＦＴ方式の放射線撮像パネルについて説明する。この放射線撮像パネルは、図５に示すように放射線検出部100とアクティブマトリックスアレイ基板（以下AMA基板）200が接合された構造となっている。図６に示すように放射線検出部100は大きく分けて放射線入射側から順に、バイアス電圧印加用の共通電極103と、検出対象の放射線に感応して電子−正孔対であるキャリアを生成する光導電層104と、キャリア収集用の検出電極107とが積層形成された構成となっている。共通電極の上層には放射線検出部支持体102を有していてもよい。
【００４３】
光導電層104は本発明のＢｉ12ＭＯ20からなる光導電層である。共通電極103や検出電極107は、例えばＩＴＯ（インジウム錫酸化物）や、ＡｕあるいはＰｔなどの導電材料からなる。バイアス電圧の極性に応じて、正孔注入阻止層、電子注入阻止層が共通電極103や検出電極107に付設されていてもよい。
【００４４】
ＡＭＡ基板200（電荷検出素子）の各部の構成について簡単に説明する。ＡＭＡ基板200は図７に示すように、画素相当分の放射線検出部105の各々に対して電荷蓄積容量であるコンデンサ210（蓄電部）とスイッチング素子としてＴＦＴ220とが各１個ずつ設けられている。支持体102においては、必要画素に応じて縦1000〜3000×横1000〜3000程度のマトリックス構成で画素相当分の放射線検出部105が２次元配列されており、また、ＡＭＡ基板200においても、画素数と同じ数のコンデンサ210およびＴＦＴ220が、同様のマトリックス構成で２次元配列されている。光導電層で発生した電荷はコンデンサ210に蓄積され、光読取方式に対応して静電潜像となる。ＴＦＴ方式においては、放射線で発生した静電潜像は電荷蓄積容量に保持される。
【００４５】
ＡＭＡ基板200におけるコンデンサ210およびＴＦＴ220の具体的構成は、図６に示す通りである。すなわち、ＡＭＡ基板支持体230は絶縁体であり、その表面に形成されたコンデンサ210の接地側電極210aとＴＦＴ220のゲート電極220aの上に絶縁膜240を介してコンデンサ210の接続側電極210bとＴＦＴ220のソース電極220bおよびドレイン電極220cが積層形成されているのに加え、最表面側が保護用の絶縁膜250で覆われた状態となっている。また接続側電極210bとソース電極220bはひとつに繋がっており同時形成されている。コンデンサ210の容量絶縁膜およびＴＦＴ220のゲート絶縁膜の両方を構成している絶縁膜240としては、例えば、プラズマＳｉＮ膜が用いられる。このＡＭＡ基板200は、液晶表示用基板の作製に用いられるような薄膜形成技術や微細加工技術を用いて製造される。
【００４６】
続いて放射線検出部100とＡＭＡ基板200の接合について説明する。検出電極107とコンデンサ210の接続側電極210bを位置合わせした状態で、両基板100、200を銀粒子などの導電性粒子を含み厚み方向のみに導電性を有する異方導電性フィルム（ＡＣＦ）を間にして加熱・加圧接着して貼り合わせることで、両基板100、200が機械的に合体されると同時に、検出電極107と接続側電極210bが介在導体部140によって電気的に接続される。
【００４７】
さらに、ＡＭＡ基板200には、読み出し駆動回路260とゲート駆動回路270とが設けられている。読み出し駆動回路260は、図７に示すように、列が同一のＴＦＴ220のドレイン電極を結ぶ縦（Ｙ）方向の読み出し配線（読み出しアドレス線）280に接続されており、ゲート駆動回路270は行が同一のＴＦＴ220のゲート電極を結ぶ横（Ｘ）方向の読み出し線（ゲートアドレス線）290に接続されている。なお、図示しないが、読み出し駆動回路260内では、１本の読み出し配線280に対してプリアンプ（電荷−電圧変換器）が１個それぞれ接続されている。このように、ＡＭＡ基板200には、読み出し駆動回路260とゲート駆動回路270とが接続されている。ただし、ＡＭＡ基板200内に読み出し駆動回路260とゲート駆動回路270とを一体成型し、集積化を図ったものも用いられる。
【００４８】
なお、上述の放射線検出器100とＡＭＡ基板200とを接合合体させた放射線撮像装置による放射線検出動作については例えば特開平11-287862号などに記載されている。  
以下に本発明の光導電層の実施例を示す。
【実施例】
【００４９】
（比較例１）
６Ｎ酸化ビスマス（Ｂｉ2Ｏ3）粉末（高純度化学研究所製）と４Ｎ酸化チタン（ＴｉＯ2）粉末（高純度化学研究所製）をＢｉ：Ｔｉ= 12：1（モル比）となるように配合し、酸化ジルコニウムボールを用いてエタノール中でボールミル混合を行った。その後、回収、乾燥し、800℃，８時間の仮焼成処理を行って酸化ビスマスと酸化チタンの固相反応によりＢｉ12ＴｉＯ20粉末を合成した。このＢｉ12ＴｉＯ20粉体を42MPaで一軸プレス成形を行い、この成形体を840℃で２時間、Ａｒフロー条件で焼結させＢｉ12ＴｉＯ20焼結体を得た。得られたＢｉ12ＴｉＯ20焼結体のＲａをTOKYO SEIMITSU製 handysurf E-30Aにより３回測定して、その平均値より算出したところ5.1μmであった。
【００５０】
（実施例１）
比較例１と同様の仮焼成処理を行って得られたＢｉ12ＴｉＯ20粉末を42MPaで一軸プレス成形を行い、この成形体を820℃で２時間、Ａｒフロー条件で焼結させＢｉ12ＴｉＯ20焼結体を得た。得られたＢｉ12ＴｉＯ20焼結体のＲａは2.3μmであった。
【００５１】
（実施例２）
比較例１で得られたＢｉ12ＴｉＯ20焼結体の両面を蒸留水によりRefine Tec社製研磨シート♯1000で研磨を行った。Ｒａは0.82μmであった。
【００５２】
（実施例３）
比較例１で得られたＢｉ12ＴｉＯ20焼結体の両面を蒸留水によりRefine Tec社製研磨シート♯2000で研磨を行った。Ｒａは0.53μmであった。
【００５３】
実施例１〜３および比較例１で得られた焼結体にそれぞれ2.5V／μmの電場を10回かけたところ、比較例１の焼結体では10回中５回のスパークが起こったのに対し、実施例１では２回、実施例２および３ではスパークは全く起こらなかった。
【００５４】
以上のように、本発明の光導電層は、少なくとも一方の表面の平均表面粗さＲａが５μｍ未満であるので、光導電層を電極と接合し、高い収集電荷が得られるような電場をかけた場合であってもスパークの発生を抑制することが可能であった。
【図面の簡単な説明】
【００５５】
【図１】本発明の製造方法により製造される光導電層を有する放射線撮像パネルの一実施の形態を示す断面図
【図２】放射線撮像パネルを用いた記録読取システムの概略構成図
【図３】記録読取システムにおける静電潜像記録過程を電荷モデルにより示した図
【図４】記録読取システムにおける静電潜像読取過程を電荷モデルにより示した図
【図５】放射線検出器とＡＭＡ基板の合体状態を示す概略模式図
【図６】ＡＭＡ基板の等価回路を示す電気回路図
【図７】放射線検出部の画素分を示す概略断面図
【符号の説明】
【００５６】
30    放射線撮像パネル
31    導電層
32    記録用放射線導電層
33    電荷輸送層
34    読取用光導電層
35    導電層
70    電流検出手段
【図１】
2007012842.tif 000003
【図２】
2007012842.tif 000004
【図３】
2007012842.tif 000005
【図４】
2007012842.tif 000006
【図５】
2007012842.tif 000007
【図６】
2007012842.tif 000008
【図７】
2007012842.tif 000009